ДВУХКОМПОНЕНТНАЯ ПОЛИУРЕТАНОВАЯ КОМПОЗИЦИЯ ДЛЯ ПОКРЫТИЯ НА ОСНОВЕ ОРГАНИЧЕСКИХ РАСТВОРИТЕЛЕЙ

1. Композиция двухкомпонентного (2К) полиуретанового покрытия на основе органических растворителей, включающая: в качестве первого компонента дисперсию, включающую: гидроксилфункциональное акрилатное связующее; первый растворитель, представляющий собой по крайней мере одно соединение, выбранное из группы, состоящей из 2-пропоксиэтанола и 2-бутоксиэтанола; воду в количестве от 5 до 50% и, необязательно, по крайней мере один дополнительный органический растворитель; и в качестве второго компонента по крайней мере один сшивающий агент для указанного гидроксилфункционального акрилатного связующего.
2. Композиция по п.1, где указанный второй компонент представляет собой по крайней мере один сшивающий агент, имеющий изоцианатные группы.
n
3. Композиция по п.2, где указанное гидроксилфункциональное акрилатное связующее имеет значение средней молекулярной массы (М), как определено гель-проникающей хроматографией, от 1000 до 10000.
4. Композиция по п.2 или 3, где указанное гидроксилфункциональное акрилатное связующее имеет значение гидроксильного числа от 30 до 250 мг КОН/г полимера.
5. Композиция по п.4, где указанное гидроксилфункциональное акрилатное связующее имеет значение кислотности (по твердому веществу) от 0 до 100 мг КОН/г полимера.
6. Композиция по п.2, включающая от 10 до 50%, предпочтительно от 10 до 45% и более предпочтительно от 10 до 40% воды от массы композиции.
7. Композиция по п.2, включающая от 10 до 40% указанного первого растворителя от массы композиции.
8. Композиция по п.2, где первый растворитель представляет собой 2-пропоксиэтанол.
9. Композиция по п.2, где первый компонент включает по крайней мере один органический растворитель и имеет содержание твердых веществ от 10 до 60 мас.%, предпочтительно от 35 до 60 мас.%.
10. Композиция по п.2, где второй компонент имеет содержание твердых веществ от 40 до 100 мас.%, предпочтительно от 60 до 100 мас.%.
11. Способ покрытия древесного, металлического, стеклянного, минерального или текстильного субстрата, включающий нанесение композиции для покрытия по любому из пп.2-10 на субстрат и отверждение покрытия при температуре от 0°С до 130°С, предпочтительно от 20° до 80°С.
12. Способ по п.11, где указанный субстрат представляет собой древесный.
13. Субстрат, имеющий покрытие, получаемый способом по п.11 или 12.